두께 6 ㎛ 의 , 한 쪽 면 이 접착 용 이 처리 된 폴리에틸렌 테레프탈 레이트 ( PET ) 필름 ( 미 쯔 비시 가 가꾸 폴리에스테르 필름 ( 주 ) 제 , 다이아 호일 K 203 E ) 의 접착 용 이 처리 면 에 , 하 기 조성 의 흑색 염료 층 도공 액 을 그라비아 코팅 에 의해 건조 도포 량 이 1 . 2 g / m 2 로 되 도록 도포 , 건조 하 여 흑색 염료 층 을 형성 하 여 , 실시 예 1 의 열 전사 시트 를 제작 하 였 다 . 또한 , 상기 기재 의 다른 쪽 면 에 , 미리 하 기 조성 의 내열 활성 층 용 프라이머 층 조성 액 을 건 조시 0 . 2 g / m 2 의 도포 량 으로 되 도록 도포 및 건조 하 고 , 상기 프라이머 층 의 표면 에 하 기 의 내열 활성 층 용 조성 액 을 건 조시 1 . 0 g / m 2 로 되 도록 도 포 , 건조 시킨 후 , 60 ℃ 에서 5 일 간 가열 처리 를 행하 여 , 내열 활성 층 을 형성 해 두 었 다 .